АЛЮМИНИЕВАЯ БРОНЗА
ALBRONZE

Изобретение относится к области металлургии и касается составов алюминиевой бронзы, которая может быть использована для изготовления гребных винтов, зубчатых колес, корпусов насосов.
Известна алюминиевая бронза, содержащая, мас.%: алюминий 5,0-15,0; железо 1,0-8,0; кремний 1,0-5,0; никель 0,3-8,0; титан 0,1-3,0; цирконий 0,1-4,0; марганец 0,1-4,0; медь - остальное [1].
Задача изобретения состоит в повышении пластичности алюминиевой бронзы.
Технический результат достигается тем, что алюминиевая бронза, содержащая алюминий, железо, кремний, никель, титан, цирконий, марганец, медь, дополнительно включает серебро при следующем соотношении компонентов, мас.%: алюминий 10,0-15,0; железо 0,6-0,8; кремний 2,0-3,0; никель 3,5-4,5; титан 0,01-0,02; цирконий 0,01-0,02; марганец 2,5-4,0; серебро 0,8-1,0; медь - остальное.
В таблице приведены составы алюминиевой бронзы
Компоненты
Состав, мас.%:
1
2
3
Алюминий
10,0
12,5
15,0
Железо
0,6
0,7
0,8
Кремний
2,0
2,5
3,0
Никель
4,5
4,0
3,5
Титан
0,02
0,015
0,01
Цирконий
0,01
0,015
0,02
Марганец
2,5
3,25
4,0
Серебро
1,0
0,9
0,8
Медь
остальное
остальное
остальное
Относительное удлинение, %
9-12
9-12
9-12
В составе алюминиевой бронзы компоненты проявляют себя следующим образом. Алюминий снижает плотность, марганец и кремний повышают механические и антифрикционные свойства сплава. Серебро увеличивает пластичность, никель повышает коррозионную стойкость бронзы. Титан, цирконий и железо способствуют измельчению структурных составляющих сплава.
Выплавка алюминиевой бронзы может быть проведена в тигельных и шахтных индукционных печах, футерованных шамотом.
Источник информации
1. JP 2001-240924, С22С 9/01, 2001.